(57)【要約】  以下の材料、（ａ）密度が５〜５００ｋｇ／ｍ3の範囲、及び平均孔径が１μｍ〜１ｍｍの範囲の連続気泡フォームと、（ｂ）分子ごとに少なくとも1種のヘミアミナール又はアミナール基を有する少なくとも１種の化合物の水性処方物、又はＯＨ−基含有、又はβ−ジカルボニル基−含有、又はエポキシ基含有コモノマーを重合状態で含む少なくとも１種のコポリマーを有する少なくとも１種の化合物の水性処方物と、  を接触させることを含む変性連続気泡フォームの製造方法。【選択図】なし【特許請求の範囲】
【請求項１】
以下の材料、
（ａ）密度が５〜５００ｋｇ／ｍ3の範囲、及び平均孔径が１μｍ〜１ｍｍの範囲の連続気泡フォームと、
（ｂ）分子ごとに少なくとも1個のヘミアミナール又はアミナール基を有する少なくとも１種の化合物の水性処方物、又はＯＨ−基含有、又はβ−ジカルボニル基−含有、又はエポキシ基含有コモノマーを重合状態で含む少なくとも１種のコポリマーを有する少なくとも１種の化合物の水性処方物と、
を接触させることを含む変性連続気泡フォームの製造方法。
【請求項２】
工程（ｂ）からの少なくとも１種の化合物が、連続気泡（ａ）の製造の間には使用されないことを特徴とする請求項１に記載の変性連続気泡フォームの製造方法。
【請求項３】
化合物（ｂ）が、少なくとも１種の窒素含有化合物（Ｂ１）及び少なくとも１種のカルボニル化合物（Ｂ２）、及び所望により他の化合物（Ｂ３）の縮合、及び所望により、縮合工程の後の更なる反応を介して得られることを特徴とする請求項１又は２に記載の変性連続気泡フォームの製造方法。
【請求項４】
前記材料と、更に
（ｃ）少なくとも１種の触媒、
とを接触させることを特徴とする請求項１〜３の何れか１項に記載の変性連続気泡フォームの製造方法。
【請求項５】
前記材料と、少なくとも１種の助剤（ｄ）とを接触させ、該助剤が、殺生物剤、界面活性剤、活性炭、着色料、芳香剤、脱臭剤、及び少なくとも１種の活性成分が充填されたマイクロカプセルから成る群から選ばれることを特徴とする請求項１〜４の何れか１項に記載の変性連続気泡フォームの製造方法。
【請求項６】
連続気泡フォーム（ａ）と、化合物（ｂ）の水性処方物、及び所望により触媒（ｃ）及び所望により少なくとも１種の助剤（ｄ）とを接触させた後に、これらの各材料を相互作用させ、及びこの後に機械的に圧縮することを特徴とする請求項１〜５の何れか１項に記載の変性連続気泡フォームの製造方法。
【請求項７】
連続気泡フォーム（ａ）と、前記化合物（ｂ）の水性処方物、及び所望により触媒（ｃ）、及び所望により少なくとも１種の助剤（ｄ）とを接触させた後に、これら材料を相互作用させ、次いで加熱硬化を行うことを特徴とする請求項１〜６の何れか１項に記載の変性連続気泡フォームの製造方法。
【請求項８】
連続気泡フォーム（ａ）を、前記化合物（ｂ）の水性処方物、及び所望により触媒（ｃ）、及び所望により少なくとも１種の助剤（ｄ）とを接触させた後に、これら材料を相互作用させ、そして、機械的圧縮、及び加熱硬化されることを特徴とする請求項１〜６の何れか１項に記載の変性連続気泡フォームの製造方法。
【請求項９】
連続気泡フォーム（ａ）が、合成有機フォームで構成されていることを特徴とする請求項１〜８の何れか１項に記載の変性連続気泡フォームの製造方法。
【請求項１０】
連続気泡フォーム（ａ）が、ポリウレタンフォーム、又はアミノプラスチックフォームであることを特徴とする請求項１〜９の何れか１項に記載の変性連続気泡フォームの製造方法。
【請求項１１】
工程（ｂ）で、材料を一般式Ｉａ〜Ｉｂ
【化１】
2008521949.tif 000011
（但し、
Ｒ1及びＲ2が、同一又は異なるもので、及び水素、分岐又は非分岐の、Ｃ1−Ｃ12−アルキル、（−ＣＨ2−ＣＨ2−Ｏ）m−Ｒ5、（−ＣＨＣＨ3−ＣＨ2−Ｏ）m−Ｒ5、（−ＣＨ2−ＣＨＣＨ3−Ｏ）m−Ｒ5、（−ＣＨ2−ＣＨ2−ＣＨ2−Ｏ）m−Ｒ5、（−ＣＨ2−ＣＨ2−ＣＨ2−ＣＨ2−Ｏ）m−Ｒ5から選ばれ、
ｘが、同一又は異なるもので、及び０及び１から選ばれる整数であり、式Ｉａ中の少なくとも１個のｘが、１であり、
ｍが、１〜２０の範囲の整数であり、
Ｒ3及びＲ4が、同一又は異なるもので、及び水素、分岐又は非分岐のＣ1−Ｃ12−アルキルから選ばれ、又はＲ3とＲ4が一緒に、Ｃ2−Ｃ4−アルキレンを形成し、
Ｒ5が、同一又は異なるもので、及びＣ1−Ｃ4−アルキル及び水素から選ばれる。）
の少なくとも１種の化合物と接触させることを特徴とする請求項１〜１０の何れか１項に記載の変性連続気泡フォームの製造方法。
【請求項１２】
請求項１〜１１の何れか１項に記載の方法により得られる変性連続気泡フォーム。
【請求項１３】
請求項１〜１１の何れか１項に記載の方法によって製造される変性連続気泡フォームを、洗浄材料、フィルター、加湿器、化粧用品、水分配器、梱包要素、消音要素、又は建造物断熱材として、又はこれらを製造するために使用する方法。
【請求項１４】
請求項１〜１１の何れか１項に記載の方法によって製造される変性連続気泡フォームを使用し、洗浄材料、フィルター、加湿器、化粧用品、水分配器、梱包要素、消音要素、又は建造物断熱材を製造する方法。
【請求項１５】
請求項１〜１１の何れか１項に記載の方法によって製造された変性連続気泡フォームを使用して製造された、洗浄材料、フィルター、加湿器、化粧用品、水分配器、梱包要素、消音要素、又は建造物断熱材。
【請求項１６】
請求項１〜１１の何れか１項に記載の方法によって製造された変性連続気泡フォームを含む洗浄材料、フィルター、加湿器、化粧用品、水分配器、梱包要素、消音要素、又は建造物断熱材。
【請求項１７】
湾曲した、又は平坦な、硬質、又は可撓性の基体に、請求項１２に記載の変性連続気泡フォームを施す方法。
【請求項１８】
湾曲した、又は平坦な、硬質、又は可撓性の基体に、請求項１２に記載の変性連続気泡フォームを少なくとも１種含む複合材料。
【発明の詳細な説明】
【技術分野】
【０００１】
本発明は、以下の材料、
（ａ）密度が５〜５００ｋｇ／ｍ3の範囲、及び平均孔径が１μｍ〜１ｍｍの範囲の連続気泡フォームと、
（ｂ）分子ごとに少なくとも1種のヘミアミナール又はアミナール基を有する少なくとも１種の化合物の水性処方物、又はＯＨ−基含有、又はβ−ジカルボニル基−含有、又はエポキシ基含有コモノマーを重合状態で含む少なくとも１種のコポリマーを有する少なくとも１種の化合物の水性処方物と、
を接触させることを含む変性連続気泡フォームの製造方法に関する。
【０００２】
本発明は、更に、本発明の変性連続気泡フォームを、洗浄材料、フィルター、加湿器、水分配器、梱包要素、振動抑制要素等の消音要素、又は建造物断熱材を製造するために使用する方法に関する。
【背景技術】
【０００３】
フォーム、特に連続気泡フォーム(open-call foam)として公知のフォームは、種々の用途に使用されている。特に、合成材料からなる連続気泡フォームは、用途が広いことがわかっている。例えば、シートクッション、フィルター材料、空調システム、及び自動車部品、及びまた洗浄材料を列記して良い。
【０００４】
フォームから製造される洗浄材料は、比較的短使用時間の後、例えば、約１０分の後、それ以上は洗浄動作が達成され得ない範囲にまで損傷を受けることがわかっている。これら洗浄材料は、更に、急速に見苦しいものになる。従って、スポンジ（ワイパー）等の洗浄材料の製造者は、適当な使用時間（この使用時間は、通常、非常に短く、例えば約１０分）の後、洗浄材料を処分することを勧めており、このことが、消費者にとって不利な点になっている。更に、繊細な表面が、ひっかき、磨耗、曇りによって、しばしば損傷される。
【０００５】
特許文献１（ＵＳ６６０８１１８）は、加熱下にメラミンフォームを加圧すること、例えば、２７０℃で４分間加熱することを提案している。このことは、フォームに良好な機械的特性を与え、そして、例えば、これらは引裂が容易である。
【０００６】
特許文献２（ＥＰ０６３３２８３）及び特許文献３（ＤＥ１００１１３８８）では、例えば、メラミン樹脂フォームをシリコン乳濁液に浸漬させることにより、メラミン樹脂フォームを補強することが推薦されている。しかしながら、シリコン−乳濁液−浸漬フォームは、洗浄材料としては有用ではない。この理由は、これらは使用により条痕(streak)を残すからである。特許文献３（ＤＥ１００１１３８８）でも、防オイル性にするために、モノマー性フルオロアルキルエステルを、メラミン樹脂に吹き付けることを推薦している。
【０００７】
特許文献４（ＤＥ１０２２０８９６）は、熱硬化性のフォーム未加工材料(foam preform)を、粘着性成分を含む化学的に不活性なバインダーで処理することを提案している。ＤＥ１０２０９６０１はメラミン樹脂、又はフェノール性樹脂等の熱硬化性のフォーム未加工材料に酸（又は、他に尿素又は塩基）を加えると、樹脂の加水分解、特に酸−触媒作用の加水分解が起こり得ることを開示している。
【０００８】
【特許文献１】ＵＳ６６０８１１８
【特許文献２】ＥＰ０６３３２８３
【特許文献３】ＤＥ１００１１３８８
【特許文献４】ＤＥ１０２２０８９６
【発明の開示】
【発明が解決しようとする課題】
【０００９】
しかしながら、従来技術から公知のフォームの技術的特性は、更に洗浄（清掃）動作、安定性、及び水−又はオイル−吸収性に関して更に改良され得るものである。更に、従来技術から公知のフォームは、多くの場合において柔軟性（可撓性）が不十分であることがわかっている。
【００１０】
従って、本発明の目的は、従来技術から公知の材料の不利な点を除去したフォームを提供することにある。他の目的は、新規なフォームを製造する方法を提供することにある。他の目的は、フォームの使用方法を提供することにあり、そしてフォームを使用する方法（手段）を提供することにある。
【課題を解決するための手段】
【００１１】
従って、上述した方法が見出された。
【００１２】
上述した方法は、以下の材料、
（ａ）密度が５〜５００ｋｇ／ｍ3の範囲、及び平均孔径が１μｍ〜１ｍｍの範囲の連続気泡フォームと、
（ｂ）分子ごとに少なくとも1種のヘミアミナール又はアミナール基を有する少なくとも１種の化合物の水性処方物と、
を接触させることを含む変性連続気泡フォームの製造方法を含む。
【００１３】
本発明の目的のために、ここでの水性処方物は、溶液、乳濁液、又は分散液を意味し得る。
【００１４】
工程（ｂ）における少なくとも１種の化合物は、未変性フォーム（ａ）の製造の間は使用されない（１種の）化合物であることが好ましい。
【発明を実施するための最良の形態】
【００１５】
本発明の１実施の形態では、本発明の連続気泡変性フォームは、合成有機フォームに基づくもの、例えば、ポリウレタンフォーム又はアミノプラスチックフォームに基づくフォーム等、有機未変性フォームに基づくもの、例えば、ウレア−ホルムアルデヒド樹脂から構成されるもの、又は他に、フェノール−ホルムアルデヒド樹脂に基づくフォーム、及び特にポリウレタン又はアミノプラスチック−ホルムアルデヒド樹脂、特にメラミン−ホルムアルデヒド樹脂に基づくフォームである。そして本発明の目的のために、ポリウレタンに基づくフォームは、ポリウレタンフォームとも称され、そして、メラミン−ホルムアルデヒド樹脂に基づくフォームは、メラミンフォームとも称される。
【００１６】
このことは、本発明のフォームが、合成有機材料を含む連続気泡フォーム、好ましくはポリウレタンフォーム又はアミノプラスチックフォーム、及び特にメラミンフォームから製造されることを意味する。
【００１７】
本発明の目的のために、本発明の方法を行うために使用される未変性連続気泡フォーム（ａ）は、非常に一般的に未変性フォーム（ａ）と称される。本発明の方法を行うために使用される未変性連続気泡フォーム（ａ）を、以下に、より詳細に説明する。
【００１８】
本発明の製造方法を行なうために使用される出発材料は、連続気泡フォーム（ａ）、特にＤＩＮＩＳＯ４５９０で測定して、薄膜(lamellae)の少なくとも５０％が連続(開放；open)であり、好ましくは６０〜１００％、及び特に好ましくは６５〜９９．９％が連続であるフォームである。
【００１９】
出発材料として使用されるフォーム（ａ）は、好ましくは硬質フォームを含み、及び本発明の目的のために、ＤＩＮ５３５７７で測定して、４０％圧縮において、その圧縮強度が１ｋＰａ以上のフォームが存在する。
【００２０】
出発材料として使用されるフォーム（ａ）の密度は、５〜５００ｋｇ／ｍ3の範囲、好ましくは６〜３００ｋｇ／ｍ3、及び特に好ましくは７〜３００ｋｇ／ｍ3の範囲である。
【００２１】
出発材料として使用される連続気泡フォーム（ａ）の平均孔径（数平均）は、  顕微鏡による区分評価で測定して、１μｍ〜１ｍｍ、好ましくは５０〜５００μｍである。
【００２２】
本発明の１実施の形態では、使用される出発材料は連続気泡フォーム（ａ）であり、該連続気泡フォーム（ａ）は、１ｍ2につき、孔の数が、最大で２０個、好ましくは最大で１５個、及び特に好ましくは最大で１０個であり、及びその孔径が最大で２０ｍｍである。他の孔は、通常、より小さい径を有している。
【００２３】
本発明の１実施の形態では、出発材料として使用される連続気泡フォーム（ａ）は、ＢＥＴ表面積が、ＤＩＮ６６１３１で測定して、０．１〜５０ｍ2／ｇの範囲、好ましくは０．１〜２０ｍ2／ｇである。
【００２４】
本発明の１実施の形態では、出発材料として使用される連続気泡フォーム（ａ）は、ＤＩＮ５２２１５で測定して、周波数が２０００Ｈｚにおいて、及び対応するフォーム（ａ）の厚さが５０ｍｍにおいて、自己吸収レベル(self-absorption level)が、５０％を超える。
【００２５】
本発明の１実施の形態では、出発材料として使用される連続気泡フォーム（ａ）は、ＤＩＮ５２２１２で測定して、周波数が２０００Ｈｚにおいて、および対応するフォーム（ａ）の厚さが４０ｍｍにおいて、音響吸収レベル(sound-absorption level)が、０．５を超える。
【００２６】
出発材料として使用される連続気泡フォーム（ａ）は、所望の幾何学的形状を有することが可能であり、この幾何学的形状は、例えば、シート状、球状、シリンダー状、粉状、立方体状、薄方（フレーク）状、サドル状、棒状、又は円形状、長方形状、又は正方形カラム状のである。出発材料として使用されるフォーム（ａ）のサイズは、機械による機械的圧縮が可能な限りは、重要ではない。通常の装置で機械的に圧縮が可能な、シート状、シリンダー状、立方体状、ブロック状、又は長方形カラム状のものが好ましい。
【００２７】
本発明の１実施の形態では、合成有機材料から構成される連続気泡フォーム（ａ）から出発され、好ましくはポリウレタンフォーム、又はメラミンフォームから出発される。
【００２８】
本発明の方法を行うための出発材料として特に適切なポリウレタンフォームは、それ自体は公知である。例えば、これらは、
ｉ）１種以上のポリイソシアネート、すなわち、２種以上のイソシアネート基を有する化合物と、
ｉｉ）イソシアネートに対して反応性の少なくとも２種の基を有する１種以上の化合物を、
ｉｉｉ）１種以上の発泡剤、
ｉｖ）１種以上の開始剤、及び、
ｖ）１種以上の触媒、及び、
ｖｉ）開泡剤(cell opener)
の存在下に反応させて製造される。
【００２９】
ここで、開始剤ｉｖ）及び発泡剤ｉｉｉ）は同一であって良い。
【００３０】
適切なポリイソシアネートｉ）の例は、それ自身は公知であり、そして２種以上のイソシアネート基を有する、脂肪族、脂環式、アラリファチック、及び好ましくは芳香族の多官能性化合物である。
【００３１】
特定の例は、Ｃ4−Ｃ12−アルキレンジイソシアネート、好ましくはヘキサメチレン１，６−ジイソシアネート；シクロヘキサン１，３−及び１，４−ジイソシアネート等の脂環式ジイソシアネート、及びこれらの異性体の混合物、１−イソシアネート−３，３，５−トリメチル−５−イソシアネートメチル−シクロヘキサン（イソホロンジイソシアネート、ＩＰＤＩ）、好ましくは、以下に例示したような芳香族ジイソシアネート及びポリイソシアネート、すなわち、トルエン２，４−及び２，６−ジイソシアネート及び対応する異性体混合物、ジフェニルメタン４，４’−、２，４’−及び２，２’−ジイソシアネート及び対応する異性体混合物、ジフェニルメタン４，４’−及び２，４’−ジイソシアネート、ポリフェニルポリメチレンポリイソシアネートの混合物、ジフェニルメタン４，４’−、２，４’−及び２，２’−ジイソシアネート、及びポリフェニルポリメチレンポリイソシアネート（粗製ＭＤＩ）の混合物、及び粗製ＭＤＩと、トルエンジイソシアネートとの混合物である。
【００３２】
イソシアネートに対して反応性の少なくとも２種の基を有するｉｉ）化合物の例は、ジオール及びポリオール、特にポリエーテルポリオール（ポリアルキレングリコール）で、これらは、それ自身は公知の方法、例えば、１種以上のアルキレンオキシド、例えば、エチレンオキシド、プロピレンオキシ又はブチレンオキシドを、触媒としてアルカリ金属水酸化物の存在下に重合させることによって製造される。
【００３３】
極めて好ましい化合物ｉｉ）は、エチレングリコール、プロピレングリコール、ブチレングリコール、１,３−プロパンジオール、１,４−ブタンジオール、１,６−ヘキサンジオール、ジエチレングリコール、ジプロピレングリコール、トリエチレングリコール、トリプロピレングリコール、テトラエチレングリコール、ペンタエチレングリコール、ヘキサエチレングリコールである。
【００３４】
適切な発泡剤ｉｉｉ）は、水、不活性気体、特に二酸化炭素、及び物理的発泡剤である。物理的発泡剤は、出発化合物に対して不活性であり、そして通常、室温では液体であり、そしてウレタン反応の条件下に蒸発（気化）する化合物である。これら化合物の沸点は、好ましくは１１０℃未満、特に８０℃未満である。物理的発泡剤には、出発成分ｉ）及びｉｉ）内に導入するか、又はその中に溶解する不活性気体、例えば、二酸化炭素、窒素又は希ガスが含まれる。
【００３５】
室温では液体である適切な化合物は、通常、少なくとも４個の炭素原子を有するアルカン及び／又はシクロアルカン、ジアルキルエーテル、エステル、ケトン、アセタール、１〜８個の炭素原子を有するフルオロアルカン、アルキル鎖に１〜３個の炭素原子を有するテトラアルキルシラン、特にテトラメチルシランから成る群から選ばれる。
【００３６】
記載して良い例は、プロパン、ｎ−ブタン、イソブタン、及びシクロブタン、ｎ−ペンタン、イソペンタン、及びシクロペンタン、シクロヘキサン、ジメチルエーテル、メチルエチルエーテル、メチルｔｅｒｔ−ブチルエーテル、メチルフォルメート、アセトン、及び（対流圏で分解（減成）可能であり、従ってオゾン層を損傷しない）フッソ化アルカン、例えば、トリフルオロメタン、ジフルオロメタン、１,１,１,３,３−ペンタフルオロブタン、１,１,１,３,３−ペンタフルオロプロパン、１,１,１,２−テトラフルオロエタン、１,１,１−トリフルオロ−２,２,２−トリクロロエタン、１,１,２−トリフルオロ−１,２,２−トリクロロエタン、ジフルオロエタン及びヘプタフルオロプロパンである。上述した物理的発泡剤は、単独で、又は任意に互いに組合せて使用可能である。
【００３７】
連続気泡を製造するためにペルフルオロアルカンを使用することは、ＥＰ−Ａ０３５１６１４に開示されている。適切な開始剤ｉｖ）の例は、水、有機ジカルボン酸、脂肪族及び芳香族、所望によりＮ−モノアルキル、Ｎ，Ｎ−及びＮ，Ｎ’−ジアルキル置換された、ジアミン（該ジアミンは、アルキル基に１〜４個の炭素原子を有する）、例えば、所望によりＮ−モノアルキル、及びＮ，Ｎ−ジアルキル置換されたエチレンジアミン、ジエチレントリアミン、トリエチレンテトラミン、１,３−プロピレンジアミン、１,３−又は１,４−ブチレンジアミン、１,２−、１,３−、１,４−、１,５−及び１,６−ヘキサメチレンジアミン、アニリン、フェニレンジアミン、２,３−、２,４−、３,４−及び２,６−トリレンジアミン、及び４,４’−、２,４’−及び２,２’−ジアミノジフェニルメタンである。
【００３８】
適切な触媒ｖ）は、ポリウレタン化学において公知の触媒であり、例えば、トリエチルアミン等の第三級アミン、ジメチルシクロヘキシルアミン、Ｎ−メチルモルホリン、Ｎ，Ｎ’−ジメチルピペラジン、２−（ジメチルアミノエトキシ）エタノール、ジアザビシクロ［２．２．２］オクタン、及びこれに類するもの、及びまた、特に、チタンエステル等の有機金属化合物、鉄（ＩＩＩ）アセチルアセトネート等の鉄、錫化合物、例えば、錫ジアセテート、錫ジオクトエート、錫ジラウレート、又は脂肪族カルボン酸のジアルキル錫塩のジアルキル誘導体、例えば、ジブチル錫ジアセテート、及びジブチル錫ジラウレートである。
【００３９】
開泡剤ｖｉ）の例は、鎖中のエチレンオキシド含有量が多い（好ましくは、少なくとも５０質量％）極性ポリオール（ポリアルキレングリコール）である。これらは、混合することにより作用し、そして発泡の間、表面張力（界面張力）に影響を及ぼし、気泡(cell)を開ける（開泡する）。
【００４０】
ｉ）〜ｖｉ）は、ポリウレタン化学においては通常の量的割合で使用される。
【００４１】
本発明の製造方法を行なうのに、出発材料として特に適切なメラミンフォームは、それ自体は公知である。例えば、これらは、
ｖｉｉ）メラミン−ホルムアルデヒド予備縮合物で、該予備縮合物(precondensate)は、ホルムアルデヒドと一緒に縮合された、アルデヒド等の他のカルボニル化合物を含んで良い、
ｖｉｉｉ）１種以上の発泡剤、
ｉｘ）１種以上の乳化剤、
ｘ）１種以上の硬化剤、
を発泡させることにより製造される。
【００４２】
メラミン−ホルムアルデヒド予備縮合物ｖｉｉ）は、未変性予備縮合物で良く、又他に変性予備縮合物で良く、そして例えば、２０モル％以下のメラミンが、それ自体は公知である他の熱硬化性発泡材料に変えられて良く、該熱硬化性発泡材料は、例えば、アルキル置換のメラミン、尿素、ウレタン、カルボキシアミド、ジシアンジアミド、グアニジン、スルフリルアミド、スルホンアミド、脂肪族アミン、フェノール、及びフェノール誘導体である。変性メラミン−ホルムアルデヒド予備縮合物中で、ホルムアルデヒドと一緒に縮合されて存在して良い他のカルボニル化合物の例は、アセトアルデヒド、トリエチロールアセトアルデヒド、アクロレイン、フルフロール、グリオキサル、フタルアルデヒド、及びテレフタルアルデヒドである。
【００４３】
使用する発泡剤ｖｉｉｉ）は、ｉｉｉ）に記載された化合物と同一であって良い。
【００４４】
使用する乳化剤ｘｉ）は、通常の非イオン性、アニオン性、カチオン性、又はベタイン性界面活性剤、特にＣ12−Ｃ30−アルキルスルホネート、好ましくはＣ12−Ｃ18−アルキルスルホネート、及びポリエトキシル化されたＣ10−Ｃ30−アルキルアルコール、特に式Ｒ6−Ｏ（ＣＨ2−ＣＨ2−Ｏ）x−Ｈ（但し、Ｒ6が、Ｃ10−Ｃ20−アルキルから選ばれ、及びｘが、例えば、５〜１００の範囲の整数である）を有するものであって良い。
【００４５】
可能な硬化剤ｘ）は、特に、無機ブレンステッド酸等の酸性化合物、例えば、硫酸、又は燐酸、酢酸、又は蟻酸等の有機ブレンステッド酸、ルイス酸及び又潜酸(latent acid)である。
【００４６】
適切なメラミンフォームの例は、ＥＰ−Ａ００１７６７２に記載されている。
【００４７】
出発材料として使用されるフォーム（ａ）は、フォーム化学においては通常の添加剤も、当然、含んで良く、該添加剤は例えば、酸化防止剤、難燃剤、充填剤、顔料又は染料等の着色剤、及び
【００４８】
【化１】
2008521949.tif 000002
等の殺生物剤である。
【００４９】
更に、本発明は、分子ごとに少なくとも1種のヘミアミナール又はアミナール基を有する少なくとも１種の化合物からも出発され、又は、少なくとも１種のコポリマーからも出発される。ここで、該コポリマーは、少なくとも1種のＯＨ−基含有、又はβ−ジカルボニル基−含有、又はエポキシ基含有コモノマー、又はｎ−ブチルアクリレートを重合状態（共重合状態）で含むものである。
【００５０】
略称である「化合物（ｂ）」又は「（ｂ）」は、以下において、分子ごとに少なくとも1種のヘミアミナール又はアミナール基を有し、及び少なくとも1種のＯＨ−基含有、又はβ−ジカルボニル基−含有、又はエポキシ基含有コモノマー、又はｎ−ブチルアクリレートを重合状態で含むコポリマーを有する少なくとも１種の化合物のためにも使用される例えば、化合物（ｂ）は、少なくとも１種の窒素含有化合物（Ｂ１）、及び少なくとも１種のカルボニル化合物（Ｂ２）、及び所望により、他の化合物（Ｂ３）の縮合(condensation)によって得ることができ、及び所望により、縮合工程の後に更に反応させて得ることができる。
【００５１】
窒素含有化合物（Ｂ１）の例は、尿素、Ｎ，Ｎ’−ジメチルウレア、トリアゾン、テトラヒドロピリミジノン、イミダゾリノン、テトラヒドロ−４Ｈ−１，３，５−オキサジアジン−４−ｏｎｅｓ、アルキルカルバメート、メトキシエチルカルバメート、及びメチロール（メト）アクリルアミドである。
【００５２】
カルボニル化合物（Ｂ２）の例は、ケトン、特にジ（Ｃ1−Ｃ10−アルキル）ケトン、好ましくは、モノ−、ジ−及びポリアルデヒド、特にアセトアルデヒド、又はプロピオンアルデヒド等のＣ1−Ｃ10−アルキルモノアルデヒド、及び極めて好ましくは、ホルムアルデヒド、及びまたグリオキサル等のジアルデヒド、又はフタルアルデヒド、例えば１,２−フタルアルデヒド、ブタンジアル(butanedial)、グルタルアルデヒド及びヘキサン−１,６−ジアルである。
【００５３】
特に好ましい他の化合物（Ｂ３）の例は、Ｃ1−Ｃ10アルカノール等の、モノ−又はポリヒドリックアルコール、特にメタノール、エタノール、ｎ−プロパノール、及びｎ−ブタノール、及び又エチレングリコール、プロピレングリコール、ブチレングリコール、１,４−ブタンジオール、１,６−ヘキサンジオール、１,１２−ドデカンジオール、グリセロール、ジエチレングリコール、ジプロピレングリコール、分子ごとに、平均（数平均）で２００個以下、好ましくは３〜２０個のエチレンオキシド単位を有するポリエチレングリコール、分子ごとに、平均（数平均）で２００個以下、好ましくは３〜２０個のプロピレンオキシド単位を有するプロピレングリコール、分子ごとに平均（数平均）で２００個以下、好ましくは３〜２０個の１,４−ブタンジオール単位を有するポリテトラヒドロフラン、及びまた、分子ごとに平均（数平均）で２００個以下、好ましくは３〜２０個の、アルキレンオキシド単位を有するモノ−Ｃ1−Ｃ10−キャップしたモノ−、ジ−又はポリエチレン又は−プロピレングリコールである。
【００５４】
縮合工程の後の他の反応の例は、エステル化法、エーテル化法、及び遊離基（共）重合法である。
【００５５】
本発明の１実施の形態では、化合物（ｂ）は、少なくとも１種の窒素含有化合物（Ｂ１）から、少なくとも２種のカルボニル化合物（Ｂ２）から、及び例えば、３種以下の異なる他の化合物（Ｂ３）から製造されて良い。
【００５６】
化合物（ｂ）の特に好ましい例は、一般式Ｉａ〜Ｉｂ、
【００５７】
【化２】
2008521949.tif 000003
【００５８】
（但し、変数記号が以下のように定義される：
Ｒ1及びＲ2が、異なるもの、又は好ましくは同一であり、そして、水素、Ｃ1−Ｃ12−アルキルから選ばれ、該Ｃ1−Ｃ12−アルキルは、分岐又は非分岐で、メチル、エチル、ｎ−プロピル、イソプロピル、ｎ−ブチル、イソブチル、ｓｅｃ−ブチル、ｔｅｒｔ−ブチル、ｎ−ペンチル、イソペンチル、ｓｅｃ−ペンチル、ネオペンチル、１,２−ジメチルプロピル、イソアミル、ｎ−ヘキシル、イソヘキシル、ｓｅｃ−ヘキシル、ｎ−ヘプチル、イソヘプチル、ｎ−オクチル、ｎ−ノニル、ｎ−デシル、及びｎ−ドデシル、；好ましくは、メチル、エチル、ｎ−プロピル、イソプロピル、ｎ−ブチル、イソブチル、ｓｅｃ−ブチル、ｔｅｒｔ−ブチル、ｎ−ペンチル、イソペンチル、ｓｅｃ−ペンチル、ネオペンチル、１,２−ジメチルプロピル、イソアミル、ｎ−ヘキシル、イソヘキシル、ｓｅｃ−ヘキシル等のＣ1−Ｃ6−アルキル、特に好ましくは、メチル、エチル、ｎ−プロピル、イソプロピル、ｎ−ブチル、イソブチル、ｓｅｃ−ブチル、及びｔｅｒｔ−ブチル等のＣ1−Ｃ4−アルキル、
（−ＣＨ2−ＣＨ2−Ｏ）m−Ｒ5、（−ＣＨＣＨ3−ＣＨ2−Ｏ）m−Ｒ5、（−ＣＨ2−ＣＨＣＨ3−Ｏ）m−Ｒ5、（−ＣＨ2−ＣＨ2−ＣＨ2−Ｏ）m−Ｒ5、（−ＣＨ2−ＣＨ2−ＣＨ2−ＣＨ2−Ｏ）m−Ｒ5、
から成る群から選ばれる、
ｘが、同一又は異なるもので、及び０と１から選ばれる整数であり、式Ｉ中の少な
くとも１個のｘが１に等しくなるように選ばれ；式Ｉｂ中の両方のｘが０に等しくなるように選ばれ、
ｍが、１〜２０の範囲の整数であり、
Ｒ3及びＲ4が、同一又は好ましくは異なり、そして、水素、Ｃ1−Ｃ12−アルキルから選ばれ、該Ｃ1−Ｃ12−アルキルは、分岐又は非分岐で、メチル、エチル、ｎ−プロピル、イソプロピル、ｎ−ブチル、イソブチル、ｓｅｃ−ブチル、ｔｅｒｔ−ブチル、ｎ−ペンチル、イソペンチル、ｓｅｃ−ペンチル、ネオペンチル、１,２−ジメチルプロピル、イソアミル、ｎ−ヘキシル、イソヘキシル、ｓｅｃ−ヘキシル、ｎ−ヘプチル、イソヘプチル、ｎ−オクチル、ｎ−ノニル、ｎ−デシル、及びｎ−ドデシル、；好ましくは、メチル、エチル、ｎ−プロピル、イソプロピル、ｎ−ブチル、イソブチル、ｓｅｃ−ブチル、ｔｅｒｔ−ブチル、ｎ−ペンチル、イソペンチル、ｓｅｃ−ペンチル、ネオペンチル、１,２−ジメチルプロピル、イソアミル、ｎ−ヘキシル、イソヘキシル、ｓｅｃ−ヘキシル等のＣ1−Ｃ6−アルキル、特に好ましくは、メチル、エチル、ｎ−プロピル、イソプロピル、ｎ−ブチル、イソブチル、ｓｅｃ−ブチル、及びｔｅｒｔ−ブチル等のＣ1−Ｃ4−アルキルから成る群から選ばれ、又は、共に−ＣＨ2−ＣＨ2−、−（ＣＨ2）3−、又は−（ＣＨ2）4−、等のＣ2−Ｃ4−アルキレンであり、
Ｒ5が、同一又は好ましくは異なり、そして、メチル、エチル、ｎ−プロピル、イソプロピル、ｎ−ブチル、イソブチル、ｓｅｃ−ブチル、及びｔｅｒｔ−ブチル等のＣ1−Ｃ4−アルキル、及び特に水素から選ばれる。）
のものである。
【００５９】
特に一般式Ｉａ及びＩｂの化合物（ｂ）は、それ自身は公知である。特に一般式Ｉａ及びＩｂの化合物（ｂ）は、通常、式によって定義された純粋な状態ではなく、Ｒ1〜Ｒ4の中間分子(intermolecular)の再配列（例えば、トランスアミナル化）が発生していることが見出され、及び縮合反応及び分裂反応(cleavage reaction)も所定範囲で発生していることが見出される。上述した式Ｉａ又はＩｂは、置換基の化学量論的割合を定義しており、及び中間分子再配列製造物及び縮合物も含んでいるものとして理解される。
【００６０】
使用することが好ましい化合物（ｂ）の他の群は、一般式ＩＩ、
【００６１】
【化３】
2008521949.tif 000004
【００６２】
（但し、変数記号が以下のように定義される：
Ｒ6が、水素、及びＣ1−Ｃ12−アルキルから選ばれ、該Ｃ1−Ｃ12−アルキルは、好ましくは、メチル、エチル、ｎ−プロピル、ｎ−ブチル、ｎ−ペンチル、ｎ−ヘキシル、ｎ−ヘプチル、ｎ−オクチル、ｎ−ノニル、ｎ−デシル、及びｎ−ドデシルから選ばれる直鎖状Ｃ1−Ｃ12−アルキルであり；好ましくは、メチル、エチル、ｎ−プロピル、ｎ−ブチル、ｎ−ペンチル、イソペンチル、ｎ−ヘキシル等の直鎖状Ｃ1−Ｃ6−アルキルであり、特に好ましくは、メチル、エチル、ｎ−プロピル、及びｎ−ブチル等のＣ1−Ｃ4−アルキルであり、そして、水素とメチルが極めて好ましい。
【００６３】
Ｒ7が、異なるもの、又は好ましくは同一であり、そして、Ｃ1−Ｃ12−アルキルから選ばれ、該Ｃ1−Ｃ12−アルキルは、好ましくは、メチル、エチル、ｎ−プロピル、ｎ−ブチル、ｎ−ペンチル、ｎ−ヘキシル、ｎ−ヘプチル、ｎ−オクチル、ｎ−ノニル、ｎ−デシル、及びｎ−ドデシルから選ばれる直鎖状Ｃ1−Ｃ12−アルキルであり；好ましくは、メチル、エチル、ｎ−プロピル、ｎ−ブチル、ｎ−ペンチル、イソペンチル、ｎ−ヘキシル等の直鎖状Ｃ1−Ｃ6−アルキルであり、特に好ましくは、メチル、エチル、ｎ−プロピル、及びｎ−ブチル等のＣ1−Ｃ4−アルキルであり、そして、水素が極めて好ましい。）
の化合物のホモ−及び特にコポリマーのものである。
【００６４】
式ＩＩの中の両変数記号Ｒ7は、極めて好ましくは水素であり、Ｒ6は、極めて好ましくは、メチル及び水素から選ばれる。
【００６５】
一般式ＩＩの化合物の、使用されることが好ましいホモ−及びコポリマーは、例えば、１００００〜２５００００ｇ／ｍｏｌ、好ましくは２００００〜２４００００ｇ／ｍｏｌのモル量(molar mass)Ｍwを有していて良い。
【００６６】
一般式ＩＩの１種以上の化合物のコポリマーを使用することを所望する場合、使用して良いものは、特に、一般式ＩＩの１種以上の化合物のコポリマーであり、該コポリマーは、１種又は好ましくは少なくとも２種のコモノマーを有するもので、該コモノマーは、１種以上のＣ1−Ｃ10−アルキル（メト）アクリレート、特にメチルアクリレート、エチルアクリレート、ｎ−ブチル（メト）アクリレート、２−エチルヘキシル（メト）アクリレート、（メト）アクリル酸、スチレン等のビニル芳香族化合物、（メト）アクリロニトリル、及び（メト）アクリルアミドから選ばれる。
【００６７】
少なくとも１種のＯＨ−基含有、又はβ−ジカルボニル基含有、又はエポキシ基含有コモノマーを重合状態で含むコポリマー、又はｎ−ブチルアクリレートを重合状態で含むコポリマーを使用することを所望する場合、一般式ＩＩＩ、
【００６８】
【化４】
2008521949.tif 000005
【００６９】
（但し、
Ｒ8が、Ｃ1−Ｃ12−アルキル、好ましくは、メチル、エチル、ｎ−プロピル、ｎ−ブチル、ｎ−ペンチル、ｎ−ヘキシル、ｎ−ヘプチル、ｎ−オクチル、ｎ−ノニル、ｎ−デシル、及びｎ−ドデシルから選ばれる直鎖状Ｃ1−Ｃ12−アルキル；好ましくは、メチル、エチル、ｎ−プロピル、ｎ−ブチル、ｎ−ペンチル、イソペンチル、ｎ−ヘキシル等の直鎖状Ｃ1−Ｃ6−アルキル、特に好ましくは、メチル、エチル、ｎ−プロピル、及びｎ−ブチル等のＣ1−Ｃ4−アルキル、及び極めて好ましくは水素から選ばれ、
Ｘが、ＯＨ、グリシジル、２−ヒドロキシエチル、３−ヒドロキシプロピル、
【００７０】
【化５】
2008521949.tif 000006
【００７１】
（但し、
Ｒ9が、分岐又は非分岐で、メチル、エチル、ｎ−プロピル、イソプロピル、ｎ−ブチル、イソブチル、ｓｅｃ−ブチル、ｔｅｒｔ−ブチル、ｎ−ペンチル、イソペンチル、ｓｅｃ−ペンチル、ネオペンチル、１,２−ジメチルプロピル、イソアミル、ｎ−ヘキシル、イソヘキシル、ｓｅｃ−ヘキシル、ｎ−ヘプチル、イソヘプチル、ｎ−オクチル、ｎ−ノニル、ｎ−デシル、及びｎ−ドデシルから選ばれるＣ1−Ｃ12−アルキル、好ましくは、メチル、エチル、ｎ−プロピル、イソプロピル、ｎ−ブチル、イソブチル、ｓｅｃ−ブチル、ｔｅｒｔ−ブチル、ｎ−ペンチル、イソペンチル、ｓｅｃ−ペンチル、ネオペンチル、１,２−ジメチルプロピル、イソアミル、ｎ−ヘキシル、イソヘキシル、ｓｅｃ−ヘキシル等のＣ1−Ｃ6−アルキル、特に好ましくは、メチル、エチル、ｎ−プロピル、イソプロピル、ｎ−ブチル、イソブチル、ｓｅｃ−ブチル、及びｔｅｒｔ−ブチル等のＣ1−Ｃ4−アルキル、極めて好ましくはメチルから選ばれる、）
から選ばれるものである）
で表される少なくとも１種のコモノマーを重合状態で含むコポリマーを使用することが好ましい。
【００７２】
（ｂ）として、一般式ＩＩＩの（但し、Ｘ＝ＯＨである）共重合化化合物を含むコポリマーを使用することが望まれる場合、共重合化コモノマーとしてエチレンを含まないコポリマーが好ましい。
【００７３】
本発明の１実施の形態として、（ｂ）として選択されたコポリマーは、以下の共重合化化合物を含むものを含む：
−０〜１５質量％、好ましくは０．５〜１０質量％の、一般式ＩＩ又はＩＩＩの、少なくとも１種のコモノマー、
−０〜８０質量％のｎ−ブチルアクリレート、
−０〜８０質量％の、少なくとも１種のＣ1−Ｃ10−アルキル（メト）アクリレート、
−０〜２０質量％、好ましくは０．１〜１５質量％の、（メト）アクリル酸等の１種以上の他のコモノマー、スチレン、（メト）アクリロニトリル、及び（メト）アクリルアミド等の１種以上のビニル芳香族化合物。
【００７４】
一般式ＩＩ又はＩＩＩのコポリマー性化合物を使用することを所望する場合、ランダムコポリマーを使用することが好ましく、ランダムコポリマーは、それ自身公知の方法、例えば乳濁重合によって製造可能である。
【００７５】
本発明の１実施の形態では、工程（ｂ）で使用される水性処方物は、１〜６０質量％、好ましくは１０〜４０質量％の化合物（ｂ）を含む。
【００７６】
未変性フォーム（ａ）を化合物（ｂ）に接触させるのに、種々の技術が使用可能である。
【００７７】
例えば、この接触は、未変性フォーム（ａ）を水性処方物（ｂ）に浸漬(immersion)させることにより、未変性フォーム（ａ）を水性処方物（ｂ）で含浸(impregnation)させることにより、未変性フォーム（ａ）を水性処方物（ｂ）で飽和させることにより、未変性フォーム（ａ）を水性処方物（ｂ）で部分的、又は好ましくは完全にスプレーすることにより、又は水性処方物（ｂ）を未変性フォーム（ａ）に施すためにカレンダーがけをすることにより、行って良い。
【００７８】
本発明の他の実施の形態では、本発明を行うための手段は、水性処方物（ｂ）を、ドクタリング(doctoring)によって未変性フォーム（ａ）に施すことである。飽和又はドクタリングによる適用、又はカレンダがけ又はスプレーがけによる適用の後、少なくとも２個のロールの間、例えば回転ロール間での絞り工程を使用し、液体を除去し、従って、処方物の均一な分散の達成と所望の濃度設定を行うようにしても良い。
【００７９】
本発明の１実施の形態では、接触工程の後、未変性フォーム（ａ）及び化合物（ｂ）の水性処方物が相互作用するようにされ、該相互作用は、０．１秒〜２４時間、好ましくは０．５秒〜１０時間、そして特に好ましくは１秒〜６時間行われる。
【００８０】
本発明の製造方法の１実施の形態では、未変性フォーム（ａ）及び化合物（ｂ）の水性処方物は、０℃〜２５０℃の範囲の温度、好ましくは５℃〜１９０℃の範囲、特に好ましくは１０〜１８０℃の範囲の温度で接触される。
【００８１】
本発明の製造方法の１実施の形態では、未変性フォーム（ａ）及び化合物（ｂ）の水性処方物は、０〜５０℃の温度範囲で最初に接触され、次に温度が変更され、例えば、加熱により、６０℃〜２５０℃の範囲、好ましくは６５℃〜１８０℃の範囲に変更される。
【００８２】
本発明の製造方法の他の実施の形態では、未変性フォーム（ａ）及び化合物（ｂ）の水性処方物は、０〜１２０℃の温度範囲で最初に接触され、次に温度が変更され、例えば、加熱により、３０℃〜２５０℃の範囲、好ましくは１２５℃〜２００℃の範囲に変更される。
【００８３】
本発明の製造方法の好ましい１実施の形態では、出発材料（未変性フォーム（ａ）及び化合物（ｂ）の水性処方物）の量は、本発明の製造物が、対応する未変性フォーム（ａ）よりも顕著に高い密度を有するように選択される。
【００８４】
本発明の製造方法の１実施の形態では、本発明の方法は、未変性フォーム（ａ）が化合物（ｂ）の水性処方物と接触される間、大気圧で行われる。本発明の他の実施の形態では、本発明の方法は圧力を上昇させて行われ、例えば、１．１バール〜１０バールの範囲の圧力で行われる。本発明の他の実施の形態では、本発明の方法は減圧下で行われ、例えば０．１ミリバール〜９００ミリバールの範囲、好ましくは１００ミリバール以下で行われる。
【００８５】
本発明の製造方法の１実施の形態では、未変性フォーム（ａ）の全寸法にわたって、化合物（ｂ）が最大限に均一に分配されるように、未変性フォーム（ａ）と化合物（ｂ）の水性処方物とが接触される。高い適応効果を有する方法が、適切な方法である。記載して良い例は、完全な飽和、浸漬、フローコーティング、ドラムアプリケーション、スプレーアプリケーション、例えば、圧縮空気スプレー、無空気スプレー、及び又高回転速度でのアトマイズ化、コーティング、ドクタリングによる適用、カレンダーがけによる適用、散布、ローラーがけ、ワイピングによる適用、ローリング法、スピニング法、及び遠心法である。
【００８６】
本発明の他の実施の形態では、未変性フォーム（ａ）に化合物（ｂ）の水性処方物が不均一に分布するように、未変性フォーム（ａ）が、化合物（ｂ）の水性処方物と接触される。例えば、本発明の１実施の形態では、化合物（ｂ）の水性処方物を、未変性フォーム（ａ）に不均一にスプレーがけし、そして次に材料を相互作用させることが可能である。本発明の他の実施の形態では、未変性フォーム（ａ）は、化合物（ｂ）の水性処方物と部分的に飽和される。本発明の他の実施の形態では、未変性フォーム（ａ）の一部分が、化合物（ｂ）の水性処方物と一度接触され、そして、未変性フォーム（ａ）の他の部分が少なくとも二度接触される。他の実施の形態では、未変性フォーム（ａ）は、化合物（ｂ）の水性処方物で完全に飽和され、そして、最上層が、例えば水でリンスして洗浄される。次に材料が相互作用される。その結果、未変性フォーム（ａ）の中心(core)部分が被覆（コーティング）され、外側表面は被覆されずに残る。
【００８７】
未変性フォーム（ａ）に化合物（ｂ）の水性処方物が不均一に分布するように、未変性フォーム（ａ）が化合物（ｂ）の水性処方物と接触された場合、例えば、２分以上の間、相互作用させることにより、結果として、化合物（ｂ）の水性処方物と接触されるのは、未変性フォーム（ａ）の最外層だけではなくなる。
【００８８】
未変性フォーム（ａ）に化合物（ｂ）の水性処方物が不均一に分布するように、未変性フォーム（ａ）が化合物（ｂ）の水性処方物と接触された場合、達成可能な結果として、本発明の変性フォームは、その断面にわたり、不均一な機械的特性を有するようになる。例えば、本発明に従えば、化合物（ｂ）の水性処方物と比較的大量に接触した箇所では、化合物（ｂ）の水性処方物との接触量がより少ない箇所と比較して、より柔軟（ソフト）になることが可能である。
【００８９】
本発明の１実施の形態では、化合物（ｂ）の水性処方物の不均一な分布が、それ自身は望ましくない場合、穿孔されたロールで、又は穿孔された金属シートでカレンダーがけを行うことにより、より均一にされ得る。化合物（ｂ）の水性処方物の不均一な分布の範囲を減少させる好ましい方法では、少なくとも２個の穿孔されたロールを使用し、少なくとも１個の穿孔されたロール又は少なくとも１枚の穿孔された金属シートに真空吸引を作用させて行われる。
【００９０】
本発明の特定の実施の形態では、材料が接触された後に、２個の対向回転するロールの間で絞り、液体を除去することにより、定義された液体吸収レベルが設定される。ここで、この定義された液体吸収レベルの例は、未変性フォーム（ａ）の質量に対して２０〜８００質量％である。処方物中の化合物（ｂ）の濃度は、１〜９９質量％である。
【００９１】
本発明の１実施の形態では、材料が接触された後、リンス（すすぎ洗い）を行って良く、リンスは、例えば、１種以上の溶媒、及び好ましくは水を使用して行われる。
【００９２】
本発明の１実施の形態では、材料が接触された後、及び所望によりリンスを行った後、乾燥を行って良く、乾燥は、例えば、機械的に行われ、例えば、絞り(wringing)、又はカレンダーがけにより、特に液体を絞って除去するために２個のロールを使用して行われ、又は熱的に行われ、例えば、マイクロ波炉、熱風吹装置、又は乾燥キャビネット内、特に真空乾燥キャビネット内で行われ、そして、乾燥キャビネットが操作して良い温度は、例えば、３０〜１５０℃である。真空乾燥キャビネットについて、真空とは、例えば、０．１〜８５０ミリバールと解される。
【００９３】
所望される場合に行われる乾燥工程の時間は、本発明の目的のための相互作用時間を含まないものとして定義される。
【００９４】
本発明の１実施の形態では、例えば、１０秒〜２０時間の期間にわたり、２０℃〜１５０℃の範囲まで加熱することにより熱的な乾燥が行われて良い。
【００９５】
本発明に従えば、未変性フォーム（ａ）は、化合物（ｂ）の水性処方物ばかりでなく
、少なくとも１種の触媒とも接触される。適切な化合物の例は、金属塩、アンモニウム塩、及び無機又は有機酸である。適切な金属塩の例は、金属ハロゲン化物、金属硫酸塩、金属硝酸塩、金属テトラフルオロボレート、金属ホスフェート、又はこれらの混合物である。例は、マグネシウムクロリド、マグネシウムスルフェート、亜鉛クロリド、リチウムクロリド、リチウムブロマイド（リチウム臭化物）、ボロントリフルオリド、アルミニウムクロリド、アルニミウムスルフェート、ＫＡｌ(ＳＯ4)2・１２Ｈ2Ｏ等のみょうばん、亜鉛硝酸塩、ナトリウムテトラフルオロボレート、及び上述した金属塩の混合物である。
【００９６】
触媒（ｃ）として適切なアンモニウム塩は、アンモニウムクロリド、アンモニウムニトレート、アンモニウムスルフェート、アンモニウムオキサレート、ジアンモニウムホスフェートの群からのアンンモニウム塩、及び上述のアンモニウム塩の混合物である。
【００９７】
触媒（ｃ）として適切な無機及び有機酸は、マレイン酸、蟻酸、クエン酸、酒石酸、オキサル酸(oxalic acid)、ｐ−トルエンスルホン酸、塩化水素酸、硫酸、ホウ酸、及びこれらの混合物である。
【００９８】
例えば、少なくとも１種の金属塩及び少なくとも１種のアンモニウム塩、又は少なくとも１種の金属又はアンモニウム塩及び少なくとも１種の有機又は無機酸の混合物を触媒（ｃ）として使用することも、当然可能である。
【００９９】
極めて好ましい触媒（ｃ）は、ブレンステッド酸触媒、例えば、ＺｎＣｌ2、Ｚｎ（ＮＯ3）2、これらの、それぞれの水酸化物の状態物、ＮＨ4Ｃｌ、ＭｇＳＯ4、Ａｌ（ＳＯ4）3、これらの、それぞれの水酸化物の状態物であり、及び極めて好ましくは、ＭｇＣｌ2特にそのヘキサ水酸化物の状態物である。
【０１００】
化合物（ｂ）に対し、３分の１〜２０分の１の質量の触媒（ｃ）を使用することが好ましい（存在する水和(hydration)の水を除外して測定）。
【０１０１】
マグネシウムクロリド、亜鉛クロリド、マグネシウムスルフェエート、アルミニウムスルフェートが好ましい。マグネシウムクロリドが特に好ましい。
【０１０２】
本発明の１実施の形態では、未変性フォーム（ａ）は、化合物（ｂ）の水性処方物、及び所望により、触媒と、ｐＨが３．０〜７．５の範囲で接触され、そして、所望のｐＨが、所望により、酸、アルカリ、又は緩衝剤(buffer)を使用して設定される。緩衝剤を使用することが好ましい。
【０１０３】
本発明の１実施の形態では、少なくとも１種の未変性フォーム（ａ）は、化合物（ｂ）の水性処方物及び所望により触媒（ｃ）とだけでなく、所望により、添加剤（ｄ）とも接触され、そして、該添加剤（ｄ）は、以下の、
銀粒子等の殺生物剤、又はフェノキシエタノール、フェノキシプロパノール等のモノマー性、又はポリマー性有機殺生物剤、グリオキサル、チアジアジン、２，４−ジクロロベンジルアルコール、及び好ましくは、ＭＩＴ（２−メチル−３（２Ｈ）−イソチアゾロン）、ＣＭＩＴ（５−クロロ−２−メチル−３（２Ｈ）−イソチアゾロン）、ＣＩＴ（５−クロロ−３（２Ｈ）−イソチアゾロン）、ＢＩＴ（１，２−ベンゾイソチアゾル−３（２Ｈ）−ｏｎｅ）等のイソチアジン誘導体、及びまた、Ｎ，Ｎ−ジ−Ｃ1−Ｃ10−アルキル−ω−アミノ−Ｃ2−Ｃ4−アルキル（メト）アクリレートのコポリマー、特にエチレンとＮ，Ｎ−ジメチル−２−アミノエチル（メト）アクリレートとのコポリマー、
アニオン性、カチオン性、又は非イオン性であって良い１種以上の界面活性剤、活性炭、染料、顔料等の着色剤、芳香剤、例えば香水、フルオロカーボン樹種又はフルオロカーボンワックス等の疎水剤(hydrophobicizer)又は疎オイル剤(oleophobicizer)、クロロデキトリン等のにおい除去剤（脱臭剤）、及びトリートメントオイル等の少なくとも１種の活性成分、１種以上の殺生物剤、香水、またはにおい除去剤、を装填したマイクロカプセル、（本発明の目的のために、マイクロカプセルは、例えば、平均外径が１〜１００μｍの範囲の球状中空粒子で良く、該球状中空粒子は、例えば、メラミン−ホルムアルデヒド樹脂、又はポリメチルメタクリレートで構成されて良い。）から選ばれる。
【０１０４】
例えば、このための手順は、少なくとも１種の未変性フォーム（ａ）を、化合物（ｂ）の水性処方物、及び少なくとも１種の添加剤（ｄ）に種々の操作下に、又は好ましくは同時に接触させる。
【０１０５】
本発明の１実施の形態では、１種以上の添加剤（ｄ）が化合物（ｂ）の水性処方物に加えられて良く、例えば、（ｂ）に対して、０〜合計５０質量％まで加えられて良く、好ましくは、０．００１〜３０質量％、特に好ましくは０．０１〜２５質量％、極めて好ましくは０．１〜２０質量％加えられて良い。
【０１０６】
本発明の方法を行う他の手段では、化合物（ｂ）の水性処方物、及び所望により触媒（ｃ）及び所望により少なくとも１種の添加剤（ｄ）が、未変性フォーム（ａ）に作用を及ぼした後、機械的圧縮が１回以上行なわれて良い。この機械的圧縮は、バッチ式（非連続的）、又は好ましくは連続的に行って良く、例えば、プレス機又はプレートにより非連続的に、又はロール又はカレンダーによって連続的に行なって良い。カレンダーがけが望まれる場合、１回以上のカレンダー通しが行なわれて良く、例えば、１〜２０回のカレンダー通し、好ましくは５〜１０回のカレンダー通しが行なわれて良い。
【０１０７】
本発明の１実施の形態では、圧縮の程度が１：１．２〜１：２０、好ましくは１：２．５〜１：１０の範囲で、機械的圧縮が行なわれる。
【０１０８】
本発明の１実施の形態では、カレンダーがけは、乾燥工程の前に行なわれる。
【０１０９】
本発明の１実施の形態では、その手順において、化合物（ｂ）の水性処方物、及び所望により触媒（ｃ）、及び所望により少なくとも１種の添加剤（ｄ）が接触され、そして相互作用させた後、製造物が最初に乾燥され、次に水で湿らされ、そして次に機械的に圧縮、例えばカレンダーがけされる。
【０１１０】
本発明の他の実施の形態では、その手順において、化合物（ｂ）の水性処方物、及び所望により触媒（ｃ）、及び所望により少なくとも１種の添加剤（ｄ）が接触され、そして相互作用させた後、製造物が最初に乾燥され、そして湿潤化工程が省略され、そして次に機械的に圧縮、例えばカレンダーがけされる。
【０１１１】
本発明の１実施の形態では、化合物（ｂ）の水性処方物、及び所望により触媒（ｃ）、及び所望により少なくとも１種の添加剤（ｄ）が接触され、そして相互作用された後、機械的圧縮が、それ自体は硬質（堅い）未変性フォーム（ａ）から、柔軟で化撓性のあるフォームを製造する。
【０１１２】
本発明の１実施の形態では、化合物（ｂ）の水性処方物、及び所望により触媒（ｃ）、及び所望により少なくとも１種の添加剤（ｄ）が接触され、そして相互作用された後、未変性フォーム（ａ）を加熱硬化(加熱：heat-setting)して良く、そしてこれは、機械的圧縮の前又は後、又は他に機械的圧縮工程の間に行なって良い。例えば、加熱硬化は、１２０℃〜２５０℃の温度で、５秒〜１２０分の間行って良い。適切な装置の例は、マイクロ波炉、プレートプレス装置、熱風吹き装置による、又は電気的又はガス火炎による乾燥キャビネット、加熱ロールミル、又は連続操作乾燥設備である。
【０１１３】
上述のように、乾燥は、加熱硬化工程の前に行って良い。
【０１１４】
本発明の１実施の形態では、化合物（ｂ）の水性処方物、及び所望により触媒（ｃ）、及び所望により少なくとも１種の添加剤（ｄ）が接触され、そして相互作用された後、未変性フォーム（ａ）を加熱硬化して良く、この加熱硬化は、機械的圧縮の前、又は好ましくは後、又は他に機械的圧縮工程の間に行って良い。例えば、加熱硬化は、１５０℃〜２００℃の温度で、３０秒〜１２０分の間行なって良い。適切な装置の例は、乾燥キャビネットである。
【０１１５】
ある特定の実施の形態では、例えば、材料を作用させた後、及び所望により乾燥工程の後、フォームをホットロール又はカレンダーに１回以上通すことにより、又は加熱プレート間で１回以上圧縮することにより、機械的圧縮工程及び加熱硬化工程が結合される。当然、２回以上カレンダーがけを行うことも可能であり、そしてこの工程の間、コールドロールを使用して材料を１回以上圧縮することが可能であり、そしてホットロールを使用して材料を１回以上圧縮することが可能である。本発明において、「ホット」は、１００〜２５０℃の範囲の温度、好ましくは１２０〜２００℃の範囲の温度を意味する。
【０１１６】
本発明は、本発明の方法によって得られる変性フォームも提供し、以下に、変性フォームを、本発明のフォームとして説明する。
【０１１７】
本発明の変性フォームは、密度が、５〜１０００ｋｇ／ｍ3の範囲、好ましくは６〜５００ｋｇ／ｍ3の範囲、及び特に好ましくは７〜３００ｋｇ／ｍ3の範囲である。本発明のフォームの密度は、一方では、化合物（ｂ）、及び所望により触媒（ｃ）、及び所望により少なくとも１種の添加剤（ｄ）での被覆の程度によって影響され、他方では、出発材料の詰まり状態(compaction)の程度によって影響される。密度及び硬度又は可撓性は、被覆と詰まり状態の程度を適切に選択することによって所望の状態に調節できる。
【０１１８】
本発明の変性フォームは、好ましくは、対応する未変性フォーム（ａ）の質量に対して、０．１〜８０質量％、好ましくは２〜６０質量％、特に好ましくは５〜５０質量％の範囲の量の、（ｂ）から誘導される固体を含む。
【０１１９】
本発明の変性フォーム又は本発明の方法によって製造されるフォームは、総合的に有利な特徴を有し、そして  作用時間が短いこと、デリケートな表面を損傷すること、及び概観が見苦しいこと等の、上述した不利な点を除去した特性を有している。これらは、改良された洗浄（清掃：cleaning）特性、又は洗浄作用、加水分解に対する良好な抵抗性、酸に対する改良された抵抗性、及び良好な音響吸収を示し、及び例えば、これらが洗浄材料を製造するために使用された場合には、特に耐久性が良好である。これらは、汚れることなく長期間持続する。本発明のフォームが汚れた場合には、容易に非破壊的な洗浄を行うことができる。本発明に従い変性されたフォーム又は本発明の変性フォームの他の特徴は、酸化体（オキシダント）、特にオゾン及び酸素等の気体状態の酸化体に対して、抵抗力が高いことである。本発明の変性フォームは、更に高い柔軟性（可撓性）を有し、そして所望の形状へと、機械的に容易に変換できる。更に、本発明の変性フォームは、魅力的な布地状感触を有し、そして特に、デリケートな表面を洗浄した場合に、表面を大切に扱うことになる。
【０１２０】
本発明の変性フォームは、更に、化粧品分野、例えば、タオル、メークアップ除去用パッド、又は衛生製品への適用に適切である。
【０１２１】
本発明の変性フォームは、材料の柔軟性が要求されるものの適用に特に有利である。
【０１２２】
本発明は、本発明の変性連続気泡フォーム、又は本発明に従い変性された連続気泡フォームを、スポンジ（ワイパー：wiper）、ブラシ、スポンジクロス、スポンジモップ、洗浄クロス、洗浄粒剤等の洗浄材料、又はオイル吸収性材料、例えば、手動又は機械洗浄用のもの、
フィラメント材料状態の洗浄材料、所望により、他の材料、例えばポリアミド又は金属で構成されたフィラメント又はワイヤー（これらは、例えば、スクリュー糸又はスピンドルのアイレット、引抜ダイの洗浄用の適切なコア材料である）と複合状態の洗浄材料、
エアフィルター、池フィルター、水槽フィルター、水フィルター等のフィルター、又は他にセラミックフィルターのマトリックスとしてのもの、加湿器、水分分散器、包装要素、特に衝撃又は水に敏感な製品用のもの、制振要素、消音要素、建物断熱材（建物絶縁材）、特に屋根の断熱材及び壁断熱材に使用する方法を提供する。
【０１２３】
本発明は、本発明の変性フォーム又は本発明に従い変性されたフォームを使用して洗浄材料を製造する方法も提供する。本発明は、本発明の変性フォーム又は本発明に従い変性されたフォームを使用してフィルターを製造する方法も提供する。本発明は、本発明の変性フォーム又は本発明に従い変性されたフォームを使用して加湿器を製造する方法も提供する。本発明は、本発明の変性フォーム又は本発明に従い変性されたフォームを使用して化粧品を製造する方法も提供する。本発明は、本発明の変性フォーム又は本発明に従い変性されたフォームを使用して水分分散器を製造する方法も提供する。本発明は、本発明の変性フォーム又は本発明に従い変性されたフォームを使用して包装要素を製造する方法も提供する。本発明は、本発明の変性フォーム又は本発明に従い変性されたフォームを使用して消音要素を製造する方法も提供する。本発明は、本発明の変性フォーム又は本発明に従い変性されたフォームを使用して建物断熱材料を製造する方法も提供する。
【０１２４】
本発明の変性フォームをフィルターの製造に使用することを意図する場合、袋状(sack)フィルター及びセラミックフィルターのマトリックスが好ましい。本発明の変性フォームを自動車部品の製造に使用することを意図する場合、喚起装置が特に好ましい。
【０１２５】
本発明は、本発明の変性フォーム又は本発明に従い変性されたフォームを使用して製造された、又は該フォームを含む洗浄材料、フィルター、加湿器、化粧用品、水分分散器、包装要素、消音要素、及び建物断熱材料も提供する。
【０１２６】
例えば、本発明の変性フォームは、他の材料、例えば棒（該棒は、例えばほうきやブラシのベースとなる）、又は織物、ポリウレタン等のポリマー又は木材と、例えば機械的に結合させて良い。
【０１２７】
本発明の変性フォームは、例えば、インク−ジェット法により、又は顔料印刷ペーストを使用して印刷された場合に良好な結果を与える。
【０１２８】
本発明の変性フォームは、例えば、曲げることが可能な、又は平坦な、堅い又は柔軟な基体(担体：support)に良好な状態で施すことができる。基体の例は、織物基体、紙基体、網、及びプラスチック（合成樹脂）シート、及び金属シートである。特に記載して良い具体例は、手動操作(manual use)を行うための織物基体への適用である。本発明の変性フォームは、ベルト研磨機、振動サンダー及び／又は研磨板用の織物基体への適用に特に良好である。本発明は、従って、更に、本発明の変性フォームを、曲げることが可能な、又は平坦な、堅い又は可撓性の（柔軟な）基体、特に織物基体、又は紙基体に施すための方法を提供する。本発明を適用するための例は、粘着性結合、縫付、又は鋲締である。
【０１２９】
本発明は、更に、少なくとも１種の本発明の変性フォーム及び（例えば、曲げることが可能な、又は平坦な、堅い又は柔軟な）少なくとも１種の基体、例えば、織物基体、又は紙基体を含む複合物を提供する。本発明は、更に、上述した基体、特に、織物基体、又は紙基体に施された本発明の変性フォームを、ベルト研磨機、及び振動サンダー用の道具として、又は手動操作用の道具として、例えば研磨板の状態で使用する方法を提供する。
【０１３０】
以下に実施例を用いて本発明を説明する。
【実施例】
【０１３１】
Ｉ．１  未変性フォーム（ａ）の製造
スプレー乾燥したメラミン−ホルムアルデヒド予備縮合物（モル割合（モラー割合）１：３、モル量約５００ｇ／ｍｏｌ）を、開放容器内で、３質量％の蟻酸及び１．５％のナトリウム塩を有する、アルキル基に１２〜１８個の炭素原子を有するアルキルスルホネートの混合物の水性溶液（Ｋ３０乳化剤、Ｂａｙｅｒ  ＡＧより）に添加した（百分率は、メラミン−ホルムアルデヒド予備縮合物に基づいている）。メラミン−ホルムアルデヒド予備縮合物の濃度は、メラミン−ホルムアルデヒド予備混合物と水からなる全混合物に対して７４質量％であった。結果として得られた混合物を強く攪拌し、そして２０質量％のｎ−ペンタンを加えた。分散状態が目視上、均一になるまで攪拌を続けた（約３分）。基体としてテフロン（登録商標）処理されたガラスファイバー上に、ドクターを使用してこの混合物を施し、そして発泡させ、流通空気温度が１５０℃の乾燥キャビネット内で硬化させた。フォーム組成物内の温度は、ｎ−ペンタンの沸点（この条件下では３７．０℃）であった。７〜８分後、フォームはその最大高さに上昇（増加）した。そして、フォームを、１０分間、１５０℃で乾燥キャビネット内に保持し、次に１８０℃で３０分、熱処理した。これにより、未変性フォーム（ａ．１）を得た。
【０１３２】
実施例Ｉ．１からの未変性フォーム（ａ．１）について、以下の特性が測定された。
【０１３３】
ＤＩＮＩＳＯ４５９０での連続気泡ファクター９９．６％、
圧縮強さ（４０％）：ＤＩＮ５３５７７で、１．３ｋＰａ、
密度：ＥＮＩＳＯ８４５で、７．６ｋｇ／ｍ3、
平均孔径：２１０μｍ、顕微鏡での部分評価による、
ＢＥＴ表面積：６．４ｍ2／ｇ、ＤＩＮ６６１３１で測定、
音響吸収：９３％、ＤＩＮ５２２１５で測定、
音響吸収：０．９を超える、ＤＩＮ５２２１２で測定。
【０１３４】
Ｉ．２  本発明の変性フォームの製造
実施例Ｉ．１からの未変性フォーム（ａ．１）を切取り、寸法が９ｃｍ・４ｃｍ・４ｃｍのフォームブロックを得た。フォームブロックの質量は、１．００〜１．３３ｇの範囲であった。表１に示した質量を有する未変性フォームの部分を、８１ｇ／ｌのＮ，Ｎ’−ジメチル−４,５−ジヒドロキシイミダゾリノン（Ｉｂ．１）及び１８ｇ／ｌのＭｇＣｌ2・６Ｈ2Ｏを含む水性分散物に接触させた。
【０１３５】
【化６】
2008521949.tif 000007
【０１３６】
この接触は、各フォームブロックを水性分散液に完全に浸漬し、そして２分間水性分散液で覆うことにより行なった。次にフォームブロックを対応する水性分散液から除去し、そして過剰の水性分散液を絞り（スクイーズ）により除去した。この絞りは、直径が１５０ｍｍで、間隙が８ｍｍ、３２ｒｐｍで回転する２個の対向回転ロールに材料を通すことにより行なった。このようにして達成された液体吸収は、５２０質量％であった。
【０１３７】
次に材料を、乾燥キャビネット内で、８０℃で４時間乾燥させた。そして、乾燥キャビネット内で、１０分間、１５０℃に温度設定した。これにより、本発明の変性フォームＦ１．１を得た。
【０１３８】
ＩＩ．他の本発明の変性フォームの製造
ＩＩ．１  本発明の変性フォームＦ１．２の製造
材料を、
１２０ｇ／ｌの（Ｉｂ．１）、及び
５７．８ｇ／ｌのＭｇＣｌ2・６Ｈ2Ｏ
の水性分散液に接触させたこと以外は、Ｉ．２の試験を繰り返した。
【０１３９】
浸漬の後、５秒後にフォームブロックを除去し、そして上述のように絞りを行い、液体吸収は、５４０質量％であった。次に、事前乾燥を行うことなく、乾燥キャビネット内で、１５分間、１５０℃の温度設定(温度硬化:heat-setting)を行なった。
【０１４０】
これにより、本発明の変性フォームＦ１．２を得た。
【０１４１】
ＩＩ．２．  本発明の変性フォームＦ２．１の製造
ブロック（寸法：９ｃｍ・４ｃｍ・４ｃｍ）の未変性フォーム（ａ．１）を、
１１２．５ｇ／ｌの（Ｉｂ．２）、及び
６１．４ｇ／ｌのＭｇＣｌ2・６Ｈ2Ｏ
を含む水性分散液でスプレーした。
【０１４２】
材料を２分間、相互作用させ、そして次にＩ．２に記載したように（過剰の液体除去用）絞りを行い、そして乾燥キャビネット内で、２０分間、１４０℃の加熱硬化を行なった。結果として得られた液体吸収は、４２５質量％であった。
【０１４３】
【化７】
2008521949.tif 000008
【０１４４】
これにより、本発明の変性フォームＦ２．１を得た。
【０１４５】
ＩＩ．３  本発明の変性フォームの製造
表１に示した質量を有する、実施例Ｉ．１からの未変性フォームの部分を、
１１２．５ｇ／ｌの（Ｉｂ．２）、及び
６１．４ｇ／ｌのＭｇＣｌ2・６Ｈ2Ｏ
を含む水性分散液に接触させた。この接触は、各フォームブロックを水性分散液内に完全に浸漬させ、そして２分間、水性分散液で覆うことにより行なった。次に、フォームブロックを対応する水性分散液から除去し、そして絞りを行うことにより、過剰の水性分散液を除去した。この絞りは、直径が１５０ｍｍで、間隙が５ｍｍ、３２ｒｐｍで回転する２個の対向回転ロールに材料を通すことにより行なった。達成された液体吸収は、１１０質量％であった。
【０１４６】
次に、材料を乾燥キャビネット内で、１時間、８０℃で乾燥させた。次に、乾燥キャビネット内で、１０分間、１６０℃の加熱硬化を行なった。これにより、本発明の変性フォームＦ２．２を得た。
【０１４７】
ＩＩ．４  本発明の変性フォームＦ２．３の製造
表１に示した質量を有する、実施例Ｉ．１からの未変性フォームの部分を、
６０ｇ／ｌの（Ｉｂ．２）、及び
２５ｇ／ｌのＭｇＣｌ2・６Ｈ2Ｏ
を含む水性分散液に接触させた。この接触は、各フォームブロックを水性分散液内に完全に浸漬させ、そして２分間、水性分散液で覆うことにより行なった。次に、フォームブロックを対応する水性分散液から除去し、そして絞りを行うことにより、過剰の水性分散液を除去した。この絞りは、直径が１５０ｍｍで、間隙が８ｍｍ、３２ｒｐｍで回転する２個の対向回転ロールに材料を通すことにより行なった。達成された液体吸収は、７２５質量％であった。
【０１４８】
次に、乾燥キャビネット内で、１０分間、１５０℃の加熱硬化を行なった（事前乾燥なし）。これにより、本発明の変性フォームＦ２．３を得た。
【０１４９】
ＩＩ．５  本発明の変性フォームＦ２．４の製造
硬化工程(setting process)の前に、乾燥キャビネット内で材料を、２時間、８０℃で乾燥させ、そして、５分間、１８０℃で加熱硬化させたこと以外は、実施例ＩＩ．４に記載されたものを同様の手順であった。これにより、本発明の変性フォームＦ２．４を得た。
【０１５０】
乾燥の前に、液体吸収を測定し、得られた価は、４５０質量％であった。
【０１５１】
表１：本発明の変性フォーム（データは、未変性フォームの質量に対する質量％）
【０１５２】
【表１】
2008521949.tif 000009
【０１５３】
ＩＩＩ．本発明の変性フォーム、及び未変性フォームの洗浄クロスとしての使用
本発明の変性フォームと未変性フォームを、それぞれスポンジ（ワイパー：wiper）として使用した。
【０１５４】
各場合において、本発明の変性フォームと未変性フォームを水で湿らせた。
【０１５５】
Ｉ．２又はＩＩからの本発明の変性フォーム、及びＩ．１からの未変性フォームを使用し、２分間、手動操作で所定の素材（材料）を洗浄した。該素材は、約１ｍ2の塗装プラスターボード壁（粗いもの）で、磨耗ゴム、シュークリーム、及び使用済オイルでスジを付けて汚したものであった。この壁について、表２に示したように洗浄し、そしてこれらの洗浄品質を目視で評価した。スポンジの寸法安定性も目視で評価した。
【０１５６】
表２．Ｉ．１からの未変性フォーム（ａ．１）、本発明の変性フォーム、及びスポンジとしてのこれらの使用
【０１５７】
【表２】
2008521949.tif 000010
【０１５８】
ＩＶ．本発明の他のフォームの製造
実施例Ｉ．１からの未変性フォーム（ａ．１）を切り取り、１０ｃｍ・１０ｃｍ・０．５ｃｍの寸法のフォームブロックを得た。フォームブロックの質量は、０．３５ｇ〜０．４８ｇの範囲であった。
【０１５９】
ＩＶ．１  本発明の変性フォームＦ１．３の製造
質量が０．４４ｇの、ＩＶからのフォームブロックを、
８１ｇ／ｌの（ｂＩ．１）、及び
１８ｇ／ｌのＭｇＣｌ2・６Ｈ2Ｏ、
の水性分散液に接触させた。この接触は、各フォームブロックを水性分散液内に完全に浸漬させ、そして２分間、水性分散液で覆うことにより行なった。次に、フォームブロックを対応する水性分散液から除去し、そして絞りを行うことにより、過剰の水性分散液を除去した。この絞りは、直径が１５０ｍｍで、間隙が２ｍｍ、３２ｒｐｍで回転する２個の対向回転ロールに材料を通すことにより行なった。達成された液体吸収は、４２０質量％であった。
【０１６０】
次に材料を、乾燥キャビネット内で４時間、８０℃で乾燥させた。次に乾燥キャビネット内で１０分間、１５０℃で加熱硬化を行なった。未変性フォームに対し、結果として得られた被覆の量は、３４質量％であった。
【０１６１】
処理したフォームを、水で湿らせ、そしてカレンダーがけを行なった。このカレンダーがけは、２個の対向回転ロールに、３．５〜４バールの圧力で、フォームを１０回通すことにより行い、これにより、処理されたフォームは、最初の厚さの約１／３に（機械的に）圧縮された。これにより、本発明の変性フォームＦ１．３を得たが、該変性フォームは、魅力的な柔らかい布状感触を有し、そして柔軟（可撓性）であった。
【０１６２】
ＩＶ．２  本発明の変性フォームＦ１．４の成造
質量が０．４４ｇのＩＶからのフォームブロックを、
８１ｇ／ｌの（ｂＩ．１）、及び
１８ｇ／ｌのＭｇＣｌ2・６Ｈ2Ｏ、
の水性分散液に接触させた。５秒後、フォームブロックを対応する水性分散液から除去し、そして絞りを行うことにより、過剰の水性分散液を除去した。この絞りは、直径が１５０ｍｍで、間隙が２ｍｍ、３２ｒｐｍで回転する２個の対向回転ロールに材料を通すことにより行なった。達成された液体吸収は、４２０質量％であった。
【０１６３】
次に、カレンダーがけを行なった。このカレンダーがけは、２個の対向回転ロールに、３．５〜４バールの圧力で、処理されたフォームを１２回通すことにより行い、これにより、処理されたフォームは、最初の厚さの約１／３に（機械的に）圧縮された。次に乾燥キャビネット内で、１５分間、１５０℃での加熱硬化を行なった。未変性フォームに対し、結果として得られた被覆の量は、３４質量％であった。これにより、未変性フォームＦ１．４を得たが、該変性フォームは、魅力的な柔らかい布状感触を有し、そして柔軟（可撓性）であった。
【０１６４】
ＩＶ．３  本発明の変性フォームＦ２．５の製造
質量が０．４８ｇのＩＶからのフォームブロックに、
１１２．５ｇ／ｌの（Ｉｂ．２）、及び
６４．４ｇ／ｌのＭｇＣｌ2・６Ｈ2Ｏ、
を含む（フォームブロックの３．９倍の量の）水性分散液をスプレーがけした。材料を２分間、相互作用させ、そして次に絞りにより、過剰の水性分散液を除去した。この絞りは、直径が１５０ｍｍで、間隙が２ｍｍ、３２ｒｐｍで回転する２個の対向回転ロールに材料を通すことにより行なった。
【０１６５】
結果として得られた液体吸収は、３２５質量％であり、そして結果として得られた被覆（被覆物）の量は、３７質量％であった。
【０１６６】
次に材料は、乾燥キャビネット内で、１５分間、１５０℃に温度設定された（事前乾燥なし）。
【０１６７】
次に、処理したフォームを水で湿らせ、そしてカレンダーがけを行なった。このカレンダーがけは、２個の対向回転ロールに、３．５〜４バールの圧力で、フォームを１５回通すことにより行い、これにより、処理されたフォームは、最初の厚さの約４０％に（機械的に）圧縮された。これにより、本発明の変性フォームＦ２．５を得たが、該変性フォームは、魅力的な柔らかい布状感触を有し、そして柔軟（可撓性）であった。
【０１６８】
ＩＶ．４  本発明の変性フォームＦ２．６の製造
質量が０．４２ｇの、ＩＶからのフォームブロックを、
１１２．５ｇ／ｌの（Ｉｂ．２）、及び
６１．４ｇ／ｌのＭｇＣｌ2・６Ｈ2Ｏ、
を含む水性分散液に完全に接触させた。この接触は、各フォームブロックを水性分散液内に完全に浸漬させることにより行なった。材料を２分間、相互作用させ、そして絞りを行うことにより、過剰の水性分散液を除去した。この絞りは、直径が１５０ｍｍで、間隙が２ｍｍ、３２ｒｐｍで回転する２個の対向回転ロールに材料を通すことにより行なった。結果として得られた液体吸収は、３６０質量％であり、そして被覆の量は４１質量％であった。
【０１６９】
次に材料を、乾燥キャビネット内で１時間、８０℃で乾燥させ、そして、乾燥キャビネット内で７．５分間、１６０℃の加熱硬化を行なった。
【０１７０】
次に、処理を行なったフォームを水で湿らせ、そして、プレートプレス機を使用し、これを１０回圧縮することにより、最初の厚さの約１／３にまで機械的に圧縮した。これにより、本発明の変性フォームＦ２．６を得たが、該変性フォームは、柔らかい革感触を有し、そして非常に柔軟（可撓性）であった。
【０１７１】
ＩＶ．５  本発明の変性フォームＦ２．７の製造
質量が０．４６ｇの、ＩＶからのフォームブロックを、
６０ｇ／ｌの（Ｉｂ．２）、及び
２５ｇ／ｌのＭｇＣｌ2・６Ｈ2Ｏ、
を含む水性分散液に接触させた。この接触は、各フォームブロックを水性分散液内に完全に浸漬させ、そして２分間、水性分散液で覆うことにより行なった。次に、フォームブロックを対応する水性分散液から除去し、そして絞りを行うことにより、過剰の水性分散液を除去した。この絞りは、直径が１５０ｍｍで、間隙が２ｍｍ、３２ｒｐｍで回転する２個の対向回転ロールに材料を通すことにより行なった。これにより達成された液体吸収は、７２５質量％であった。
【０１７２】
次に乾燥キャビネット内で１０分間、１５０℃で加熱硬化を行なった（事前の乾燥なし）。
【０１７３】
処理したフォームを、次に水で湿らせ、そしてカレンダーがけを行なった。このカレンダーがけは、２個の対向回転ロールに、３．５〜４バールの圧力で、フォームを１０回通すことにより行い、これにより、処理されたフォームは、最初の厚さの約１／３に（機械的に）圧縮された。これにより、本発明の変性フォームＦ２．７を得たが、該変性フォームは、魅力的な柔らかい布状感触を有し、そして柔軟（可撓性）であった。
【０１７４】
ＩＶ．６  本発明の変性フォームＦ２．８の製造
質量が０．３５ｇの、ＩＶからのフォームブロックを、
６０ｇ／ｌの（Ｉｂ．２）、及び
２５ｇ／ｌのＭｇＣｌ2・６Ｈ2Ｏ、
を含む水性分散液に接触させた。この接触は、各フォームブロックを水性分散液内に完全に浸漬させ、そして２分間、水性分散液で覆うことにより行なった。次に、フォームブロックを対応する水性分散液から除去し、そして絞りを行うことにより、過剰の水性分散液を除去した。この絞りは、直径が１５０ｍｍで、間隙が２ｍｍ、３２ｒｐｍで回転する２個の対向回転ロールに材料を通すことにより行なった。これにより達成された液体吸収は、７１０質量％であった。
【０１７５】
次に、最初に、材料を乾燥キャビネット内で、２時間、８０℃で乾燥させた。次に乾燥キャビネット内で５分間、１８０℃での加熱硬化を行なった。
【０１７６】
処理したフォームを、次に水で湿らせ、そして、プレートプレス機を使用し、１０回圧縮することにより、最初の厚さの約１／３にまで機械的に圧縮した。これにより、本発明の変性フォームＦ２．８を得たが、該変性フォームは、柔らかいセーム革状感触を有し、そして非常に柔軟（可撓性）であった。
【０１７７】
Ｖ．ＩＶからの本発明の変性フォーム、及び未変性フォームの、洗浄クロスとしての使用
各場合において、本発明の変性フォーム及び未変性フォームを、プレキシガラスからなるデリケートな表面を洗浄するために、洗浄クロスとして使用した。
【０１７８】
それぞれ厚さが約０．５ｃｍの円形板（直径４．５ｃｍ）を、未変性フォーム（ａ．１）及びＩＶからの本発明の変性フォームから切り取り、そして、一つの質量物（約１６００ｇ）に接着（粘着）した。これを試験試料とした。試験試料を水で僅かに湿らせ、そして、「Ｐｒｕｆｂａｕ−Ｑｕａｎｔ−Ｓｃｈｅｕｐｒｕｆｅｒ」を使用し、プレキシガラスを約２０００回こすった。本発明のフォームが、未処理のフォームよりも、不都合なひっかき（スクラッチング）をプレキシガラス上に発生させないことを評価するために、こすった領域のひっかきを、顕微鏡で拡大（１：７５）して数えた。
【０１７９】
未処理のフォーム（ａ．１）によって発生したひっかきの平均数は３１スクラッチ；
Ｆ１．４を使用すると、９スクラッチ（９本）、
Ｆ２．５を使用すると、２スクラッチ、
Ｆ２．７を使用すると、７スクラッチ、
であった。
【０１８０】
ＶＩ．  本発明の変性フォームのベルトとしての使用
本発明の変性フォームＩ．２を、５ｃｍ・５ｃｍの寸法を有するリネン織物の断片に、シリコンゴムに基づいた接着剤を使用して接着した。これにより、本発明の複合体を得た。本発明の複合体を２４時間保管し、水で湿らせ、そして１枚のコイン（１ユーロセント硬貨）を１０秒間洗浄するのに使用した。そして、コインが洗浄され、洗浄工程において、コインの図柄は、ひっかき（スクラッチ）を受けなかった。
【０１８１】
本発明の複合体は、手作業による「曲げ」や「もみ」の繰り返しに損傷を被ることなく良好な耐性を有していた。
【手続補正書】
【提出日】平成18年9月2日(2006.9.2)
【手続補正１】
【補正対象書類名】特許請求の範囲
【補正対象項目名】全文
【補正方法】変更
【補正の内容】
【特許請求の範囲】
【請求項１】
以下の材料、
（ａ）密度が５〜５００ｋｇ／ｍ3の範囲、及び平均孔径が１μｍ〜１ｍｍの範囲の連続気泡アミノプラスチックフォームと、
（ｂ）分子ごとに少なくとも1個のヘミアミナール又はアミナール基を有する少なくとも１種の化合物の水性処方物、又は式ＩＩ
【化１】
2008521949.tif 000012
（但し、選択された変数記号が以下に定義される、
Ｒ6が、水素及びＣ1−Ｃ12−アルキルから選ばれ、
Ｒ7が、異なるもの、又は同一のもので、及びＣ1−Ｃ12−アルキル及び水素から選択される、）
の少なくとも１種の（コ）モノマー、又は、β−ジカルボニル基−含有、又はエポキシ基含有コモノマーを含む少なくとも１種のコポリマーを有する少なくとも１種の化合物の水性処方物を接触させることを含む変性連続気泡アミノプラスチックフォームの製造方法。
【請求項２】
工程（ｂ）からの少なくとも１種の化合物が、連続気泡アミノプラスチックフォーム（ａ）の製造の間には使用されないことを特徴とする請求項１に記載の変性連続気泡アミノプラスチックフォームの製造方法。
【請求項３】
化合物（ｂ）が、少なくとも１種の窒素含有化合物（Ｂ１）及び少なくとも１種のカルボニル化合物（Ｂ２）、及び所望により他の化合物（Ｂ３）の縮合、及び所望により、縮合工程の後の更なる反応を介して得られることを特徴とする請求項１又は２に記載の変性連続気泡アミノプラスチックフォームの製造方法。
【請求項４】
前記材料と、更に
（ｃ）少なくとも１種の触媒と、
が接触させることを特徴とする請求項１〜３の何れか１項に記載の変性連続気泡アミノプラスチックフォームの製造方法。
【請求項５】
前記材料と、少なくとも１種の助剤（ｄ）とを接触させ、該助剤（ｄ）が、殺生物剤、界面活性剤、活性炭、着色料、芳香剤、脱臭剤、及び少なくとも１種の活性成分が充填されたマイクロカプセルから成る群から選ばれることを特徴とする請求項１〜４の何れか１項に記載の変性連続気泡アミノプラスチックフォームの製造方法。
【請求項６】
連続気泡アミノプラスチックフォーム（ａ）と、化合物（ｂ）の水性処方物、及び所望により触媒（ｃ）及び所望により少なくとも１種の助剤（ｄ）とを接触させた後に、これらの各材料を相互作用させ、及びこの後に機械的に圧縮することを特徴とする請求項１〜５の何れか１項に記載の変性連続気泡アミノプラスチックフォームの製造方法。
【請求項７】
連続気泡アミノプラスチックフォーム（ａ）と、前記化合物（ｂ）の水性処方物、及び所望により触媒（ｃ）、及び所望により少なくとも１種の助剤（ｄ）とを接触させた後に、これら材料を相互作用させ、次いで加熱硬化を行うことを特徴とする請求項１〜６の何れか１項に記載の変性連続気泡アミノプラスチックフォームの製造方法。
【請求項８】
連続気泡アミノプラスチックフォーム（ａ）を、前記化合物（ｂ）の水性処方物、及び所望により触媒（ｃ）、及び所望により少なくとも１種の助剤（ｄ）とを接触させた後に、これら材料を相互作用させ、そして、機械的圧縮、及び加熱硬化されることを特徴とする請求項１〜６の何れか１項に記載の変性連続気泡アミノプラスチックフォームの製造方法。
【請求項９】
連続気泡アミノプラスチックフォーム（ａ）が、メラミンフォームであることを特徴とする請求項１〜８の何れか１項に記載の変性連続気泡フォームの製造方法。
【請求項１０】
工程（ｂ）で、材料を一般式Ｉａ〜Ｉｂ
【化２】
2008521949.tif 000013
（但し、
Ｒ1及びＲ2が、同一又は異なるもので、及び水素、分岐又は非分岐の、Ｃ1−Ｃ12−アルキル、（−ＣＨ2−ＣＨ2−Ｏ）m−Ｒ5、（−ＣＨＣＨ3−ＣＨ2−Ｏ）m−Ｒ5、（−ＣＨ2−ＣＨＣＨ3−Ｏ）m−Ｒ5、（−ＣＨ2−ＣＨ2−ＣＨ2−Ｏ）m−Ｒ5、（−ＣＨ2−ＣＨ2−ＣＨ2−ＣＨ2−Ｏ）m−Ｒ5から選ばれ、
ｘが、同一又は異なるもので、及び０及び１から選ばれる整数であり、式Ｉａ中の少なくとも１個のｘが、１であり、
ｍが、１〜２０の範囲の整数であり、
Ｒ3及びＲ4が、同一又は異なるもので、及び水素、分岐又は非分岐のＣ1−Ｃ12−アルキルから選ばれ、又はＲ3とＲ4が一緒に、Ｃ2−Ｃ4−アルキレンを形成し、
Ｒ5が、同一又は異なるもので、及びＣ1−Ｃ4−アルキル及び水素から選ばれる。）
の少なくとも１種の化合物と接触させることを特徴とする請求項１〜９の何れか１項に記載の変性連続気泡アミノプラスチックフォームの製造方法。
【請求項１１】
請求項１〜１０の何れか１項に記載の方法により得られる変性連続気泡アミノプラスチックフォーム。
【請求項１２】
請求項１〜１０の何れか１項に記載の方法によって製造される変性連続気泡アミノプラスチックフォームを、洗浄材料、フィルター、加湿器、化粧用品、水分配器、梱包要素、消音要素、又は建造物断熱材として、又はこれらを製造するために使用する方法。
【請求項１３】
請求項１〜１０の何れか１項に記載の方法によって製造される変性連続気泡アミノプラスチックフォームを使用し、洗浄材料、フィルター、加湿器、化粧用品、水分配器、梱包要素、消音要素、又は建造物断熱材を製造する方法。
【請求項１４】
請求項１〜１０の何れか１項に記載の方法によって製造された変性連続気泡アミノプラスチックフォームを使用して製造された、洗浄材料、フィルター、加湿器、化粧用品、水分配器、梱包要素、消音要素、又は建造物断熱材。
【請求項１５】
請求項１〜１０の何れか１項に記載の方法によって製造された変性連続気泡アミノプラスチックフォームを含む洗浄材料、フィルター、加湿器、化粧用品、水分配器、梱包要素、消音要素、又は建造物断熱材。
【請求項１６】
湾曲した、又は平坦な、硬質、又は可撓性の基体に、請求項１１に記載の変性連続気泡アミノプラスチックフォームを施す方法。
【請求項１７】
湾曲した、又は平坦な、硬質、又は可撓性の基体に、請求項１２に記載の変性連続気泡アミノプラスチックフォームを少なくとも１種含む複合材料。
【国際調査報告】
2008521949.tif 000014
2008521949.tif 000015
2008521949.tif 000016
2008521949.tif 000017
2008521949.tif 000018
2008521949.tif 000019
2008521949.tif 000020
2008521949.tif 000021
2008521949.tif 000022
2008521949.tif 000023